ОБОГАЩЕНИЕ СУЛЬФИДНЫХ РУД МЕТАЛЛОВ С ПОМОЩЬЮ ПЕННОЙ ФЛОТАЦИИ С ИСПОЛЬЗОВАНИЕМ ОКИСЛИТЕЛЯ

1. Способ обработки сульфидной руды металла для выделения необходимого минерала из сульфидсодержащей пустой породы, включающий
a) получение пульпы путем суспендирования руды в воде и размола указанной руды; и
b) обогащение пульпы указанным необходимым минералом с помощью пенной флотации, где окислитель добавляют к указанной пульпе непосредственно перед пропусканием или во время пропускания кислорода или воздуха через указанную пульпу.
2. Способ по п. 1, в котором указанный окислитель добавляют непрерывно во время проведения пенной флотации без предварительного кондиционирования пульпы указанным окислителем.
3. Способ по п. 1, в котором пенообразователь, коллектор, дополнительный подавитель или модификатор pH не добавляют после добавления окислителя.
4. Способ по п. 1, в котором указанный окислитель выбран из группы, включающей нитрат натрия, гипохлорит натрия, дихромат и пероксодисульфат калия.
5. Способ по п. 1 в котором указанным окислителем является пероксид водорода.
6. Способ по п. 5, в котором перед добавлением к указанной пульпе указанный пероксид водорода находится в водном растворе в концентрации, равной 0,5-20 мас. %.
7. Способ по п. 5, в котором перед добавлением к указанной пульпе,указанный пероксид водорода находится в водном растворе в концентрации, равной 0,5-5 мас. %.
8. Способ по п. 5, в котором перед добавлением к указанной пульпе указанный пероксид водорода находится в водном растворе в концентрации, равной 0,5-1 мас. %.
9. Способ по п. 1, в котором указанный окислитель добавляют без регулирования pH.
10. Способ по п. 1, в котором содержание указанного необходимого минерала увеличивается в пенном продукте, полученном с помощью пенной флотации.
11. Способ по любому из пп. 1-10, в котором указанным необходимым минералом является сульфид меди.
12. Способ по п. 11, в котором указанной сульфидсодержащей пустой породой является сульфид железа.
13. Способ по п. 11, в котором содержание нежелательных минералов, таких как мышьяк и висмут, в указанном концентрате пульпы уменьшается вследствие проведения пенной флотации.
14. Способ по любому из пп. 1-10, в котором количество добавленного окислителя равно 0,01-0,5 кг/т руды.
15. Способ по п. 14, в котором количество добавленного окислителя равно 0,03-0,3 кг/т руды.
16. Способ по п. 14, в котором указанным необходимым минералом является сульфид меди.
17. Способ по п. 16, в котором указанной сульфидсодержащей пустой породой является сульфид железа.
18. Способ по любому из пп. 1-10, в котором оптимальное количество добавляемого окислителя определяют на основании измерений содержания кислорода, растворенного в пульпе.
19. Способ по п. 18, в котором оптимальное количество окислителя определяют путем построения зависимости содержания растворенного кислорода от натурального логарифма количества добавленного окислителя.
20. Способ по п. 19, в котором оптимальное количество окислителя в 0,5-10 раз больше количества окислителя, добавленного в точке перегиба зависимости.
21. Способ по п. 18, в котором указанным необходимым минералом является сульфид меди.
22. Способ по п. 21, в котором указанной сульфидсодержащей пустой породой является сульфид железа.
23. Способ по п. 18 в котором указанным окислителем является пероксид водорода.
24. Способ по п. 23, в котором указанный пероксид водорода добавляют без регулирования pH.